【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
プレッシャーレスポリマーパイプにおいてポリマーが、
プロピレンベースポリマーが、
プロピレンホモポリマーのマトリックスおよびプロピレンと少なくとも１種のオレフィンコモノマーとのエラストマーコポリマーの分散相を有する異相プロピレンコポリマーであり；
該異相プロピレンコポリマーの重量に基づき2〜7重量％のコモノマー含量を有し；
ISO 1133 C4に従って決定されるメルトフローレートMFR (2/230) 0.1〜2.0g/10分を有し；
200℃で測定されるレオロジー剪断減粘性指数（SHI0/50）9〜30により定義される広い分子量分布を有し；
1mm/分および23℃にて、ISO 527-2/1Bにしたがって決定される引張り弾性率少なくとも1800MPaを有し；
ISO 179/1eAに従って決定される衝撃強度が0℃にて少なくとも6kJ/m2および-20℃にて少なくとも2 kJ/m2の値を有する、
ところのプロピレンポリマー組成物を含み、
プロピレンポリマー組成物が、核形成剤を含み、
異相プロピレンコポリマーが、4〜10重量％のキシレン可溶性物質含量(XS)を有し、かつパイプが、直径110mmおよび壁厚4mmを有するパイプについて23℃にてEN ISO 9969に従い決定される環剛性から計算される、少なくとも1800MPaのE弾性率を有し、該計算が、式(I)：
[数１]
E  ＝  環剛性  x  12  x  [(D−t) /t]3      (I)
（ここで、EはMPaで表した弾性率であり、
Dはmmで表したパイプの外径であり、かつ
tは、mmで表したパイプの壁厚である）
に従ってなされる、
ことを特徴とするプレッシャーレスポリマーパイプ。
【請求項２】
オレフィンコモノマーが、エチレンおよびC4〜C10-αオレフィンからなる群より選択される少なくとも１種のオレフィンである請求項１記載のパイプ。
【請求項３】
コモノマーがエチレンである請求項１または２記載のパイプ。
【請求項４】
プロピレンポリマー組成物が、添加剤、充填剤および強化剤から選択される補助剤を含む請求項１〜３のいずれか１項記載のパイプ。
【請求項５】
組成物が、タルクを30重量％までの量で含む請求項４記載のパイプ。
【請求項６】
プロピレンベースポリマーが、2500MPaまでの引張り弾性率を有する請求項１〜５のいずれか１項記載のパイプ。
【請求項７】
異相プロピレンコポリマーが、0.2〜0.5g/10分のメルトフローレートMFR (2/230) を有する請求項１〜６のいずれか１項記載のパイプ。
【請求項８】
パイプが、32mm/3.0mmまたは110mm/4.0mmの外径／壁厚を有するパイプについて、水条件下で、EN 921に従い決定されるパイプの耐圧性が4.2MPa/80℃で200時間超および2.5MPa/95℃で1500時間超である値を有する請求項１〜７のいずれか１項記載のパイプ。
【請求項９】
プロピレンベースポリマーが、
プロピレンホモポリマーのマトリックスおよびプロピレンと少なくとも１種のオレフィンコモノマーとのエラストマーコポリマーの分散相を含む異相プロピレンコポリマーであり；
該異相プロピレンコポリマーの重量に基づき2〜7重量％のコモノマー含量を有し；
ISO 1133 C4に従って決定されるメルトフローレートMFR (2/230) 0.1〜2.0g/10分を有し；
200℃で測定されるレオロジー剪断減粘性指数SHI0/509〜30により定義される広い分子量分布を有し；
1mm/分および23℃にて、ISO 527-2/1Bにしたがって決定される引張り弾性率少なくとも1800MPaを有し；
ISO 179/1eAに従って決定される衝撃強度が0℃にて少なくとも6kJ/m2および-20℃にて少なくとも2 kJ/m2である値を有し、
プロピレンポリマー組成物が、核形成剤を含み、かつ
異相プロピレンコポリマーが、4〜10重量％のキシレン可溶性物質含量(XS)を有する
ことを特徴とする、プレッシャーレスポリマーパイプのためのプロピレンポリマー組成物。
【請求項１０】
オレフィンコモノマーが、エチレンおよびC4〜C10-αオレフィンからなる群より選択される少なくとも１種のオレフィンである請求項９記載の組成物。
【請求項１１】
オレフィンコモノマーがエチレンである請求項９または１０記載の組成物。
【請求項１２】
組成物が、添加剤、充填剤および強化剤から選択される補助剤を含む請求項９〜１１のいずれか１項記載の組成物。
【請求項１３】
異相プロピレンコポリマーが、0.2〜0.5g/10分のメルトフローレートMFR (2/230) を有する請求項９〜１２のいずれか１項記載の組成物。
【請求項１４】
プレッシャーレスポリマーパイプのためのポリマー組成物を製造する方法であって、電子ドナーを含む立体特異的なチーグラー-ナッタ触媒の存在下で、
(i)  少なくとも１つのループ反応器中で、少なくとも80℃の温度および4600〜10,000kPaの圧力にてプロピレンホモポリマーマトリックスを、かつ
(ii)  少なくとも１つの気相反応器中で、工程(i)より低い温度で、プロピレンおよび少なくとも１種のオレフィンコモノマーのエラストマーコポリマーを
重合して、該プロピレンホモポリマーのマトリックスおよび該エラストマープロピレンコポリマーの分散相を含む異相プロピレンコポリマーのベースポリマーを得；該異相プロピレンコポリマーが、
異相プロピレンコポリマーの重量に基づいて2〜7重量％のコモノマー含量を有し、
ISO 1133 C4に従って決定されるメルトフローレートMFR(2/230)0.1〜2.0g/10分を有し；
200℃で測定されるレオロジー剪断減粘性指数（SHI0/50）9〜30により定義される広い分子量分布を有し；
1mm/分および23℃にて、ISO 527-2/1Bにしたがって決定される引張り弾性率少なくとも1800MPaを有し；
ISO 179/1eAに従って決定される衝撃強度が0℃にて少なくとも6kJ/m2および-20℃にて少なくとも2 kJ/m2の値を有し、
プロピレンポリマー組成物が、核形成剤を含み、かつ
異相プロピレンコポリマーが、4〜10重量％のキシレン可溶性物質含量(XS)を有する
ことを特徴とする方法。
【請求項１５】
該少なくとも１種のオレフィンコモノマーが、エチレンおよびC4〜C10-αオレフィンからなる群より選択される請求項１４記載の方法。
【請求項１６】
オレフィンコモノマーがエチレンである請求項１４または１５記載の方法。
【請求項１７】
工程(i)が、ループ反応器および気相反応器での逐次重合を含む請求項１４〜１６のいずれか１項記載の方法。
【請求項１８】
ループ反応器での重合が、超臨界条件下で行われる請求項１４〜１７のいずれか１項記載の方法。
【請求項１９】
ループ反応器での重合が、92〜100℃の温度および4,600〜10,000kPaの圧力で行われる請求項１８記載の方法。
【請求項２０】
工程(ii)における重合が、40〜90℃の温度および500〜3,000kPaの圧力で行われる請求項１４〜１９のいずれか１項記載の方法。
【請求項２１】
工程(i)の気相反応器における重合が、50〜115℃の温度および500〜5,000kPaの圧力で行われる請求項１７〜２０のいずれか１項記載の方法。